본 발명 에 의한 강판 은 10 ㎛ 초과 로부터 판 두께 의 30 ％ 이하 의 두께 를 갖 는 표층 연화부 의 평균 비커스 경도 , 보다 구체 적 으로 는 표층 연화부 전체 의 평균 비커스 경도 가 판 두께 1 / 2 위치 의 평균 비커스 경도 의 0 . 60 배 이하일 필요 가 있 다 . 표층 연화부 의 두께 가 10 ㎛ 이하 이 면 충분 한 굽 힘 성 의 개선 이 얻 어 지 지 않 고 , 30 ％ 보다 크 면 인장 강도 의 열화 가 현저 해진다 . 표층 연화부 의 두께 는 , 보다 바람직 하 게 는 판 두께 의 20 ％ 이하 , 더욱 바람직 하 게 는 10 ％ 이하 이 다 .